"ポリアミド酸と末端がヒドロキシルのポリブタジエンとの反応生成物を含む熱硬化性ポリイミドを含む、中間転写ベルト。前記ポリアミド酸が、少なくとも1つのテトラカルボン酸二無水物と少なくとも1つの芳香族ジアミンとの反応生成物を含む、請求項1に記載の中間転写ベルト。前記テトラカルボン酸二無水物が、ピロメリット酸二無水物;3,3’,4,4’-ベンゾフェノンテトラカルボン酸二無水物;3,3’,4,4’-ビフェニルテトラカルボン酸二無水物;2,3,3’,4’-ビフェニルテトラカルボン酸二無水物;2,2’-ビス-3,4ジカルボキシフェニルヘキサフルオロプロパン二無水物;2,3,6,7-ナフタレンテトラカルボン酸二無水物;1,2,5,6-ナフタレンテトラカルボン酸二無水物;1,4,5,8-ナフタレンテトラカルボン酸二無水物;2,2’-ビス3,4-ジカルボキシフェニルプロパン二無水物;ビス3,4-ジカルボキシフェニルスルホン二無水物;2,2’-ビス-3,4ジカルボキシフェニルヘキサフルオロプロパン二無水物;4,4’オキシジフタル酸無水物;3,3’,4,4’-ジフェニルスルホンテトラカルボン酸無水物DSDA;4,4’ビスフェノールA二無水物;ヒドロキノンジフタル酸無水物、およびこれらの組み合わせからなる群から選択される、請求項2に記載の中間転写ベルト。前記芳香族ジアミンが、p-フェニレンジアミン;m-フェニレンジアミン;3,3’-ビストリフルオロメチルベンジジン;2,2’-ビストリフルオロメチルベンジジン;o-トリジン;4,4’-ジアミノ2,2’-ジクロロジメチルビフェニル;4,4’オキシジアニリン;o-トリジンスルホン;4,4’ジアミノジフェニルスルフィド;4,4’-ジアミノジフェニルエーテル;4,4’-ジアミノジフェニルメタン;3,3’-ジアミノジフェニルメタン;p-フェニレンジアミン;m-フェニレンジアミン;ベンジジン;3,3’-ジメトキシベンジジン;4,4’-ジアミノジフェニルスルホン;4,4’-ジアミノジフェニルスルフィド;4,4’-ジアミノジフェニルプロパン;2,2’-ビス[4-4-アミノフェノキシフェニル]プロパン、4,4’-オキシジアニリン、およびこれらの組み合わせからなる群から選択される、請求項2に記載の中間転写ベルト。前記ポリアミド酸が、ピロメリット酸二無水物/4,4’-オキシジアニリンのポリアミド酸、ピロメリット酸二無水物/フェニレンジアミンのポリアミド酸、ビフェニルテトラカルボン酸二無水物/4,4’-オキシジアニリンのポリアミド酸、ビフェニルテトラカルボン酸二無水物/フェニレンジアミンのポリアミド酸、ベンゾフェノンテトラカルボン酸二無水物/4,4’-オキシジアニリンのポリアミド酸、ベンゾフェノンテトラカルボン酸二無水物/4,4’-オキシジアニリン/フェニレンジアミンのポリアミド酸、およびこれらの混合物からなる群から選択される、請求項1に記載の中間転写ベルト。iポリアミド酸、ii末端がヒドロキシルのポリブタジエンを含む分散物を与えることと;この分散物を均一な厚みで基板に塗布することと;このコーティングされた基板を、約70°C~約150°Cの範囲の第1の温度まで、約10~約60分間加熱することと;このコーティングされた基板を、約160°C~約250°Cの範囲の第2の温度まで、約10~約60分間加熱することと;このコーティングされた基板を、約300°C~約350°Cの範囲の第3の温度まで、約10~約90分間加熱することと;このコーティングされた基板をほぼ室温まで冷却して熱硬化性ポリイミド膜を作成することとを含み、この膜が、さらなる処理を行わずに、基板から自己剥離する、中間転写ベルトを製造するプロセス。前記ポリアミド酸が、少なくとも1つのテトラカルボン酸二無水物と少なくとも1つの芳香族ジアミンとの反応生成物を含む、請求項6に記載のプロセス。前記テトラカルボン酸二無水物が、ピロメリット酸二無水物;3,3’,4,4’-ベンゾフェノンテトラカルボン酸二無水物;3,3’,4,4’-ビフェニルテトラカルボン酸二無水物;2,3,3’,4’-ビフェニルテトラカルボン酸二無水物;2,2’-ビス-3,4ジカルボキシフェニルヘキサフルオロプロパン二無水物;2,3,6,7-ナフタレンテトラカルボン酸二無水物;1,2,5,6-ナフタレンテトラカルボン酸二無水物;1,4,5,8-ナフタレンテトラカルボン酸二無水物;2,2’-ビス3,4-ジカルボキシフェニルプロパン二無水物;ビス3,4-ジカルボキシフェニルスルホン二無水物;2,2’-ビス-3,4ジカルボキシフェニルヘキサフルオロプロパン二無水物;4,4’オキシジフタル酸無水物;3,3’,4,4’-ジフェニルスルホンテトラカルボン酸無水物DSDA;4,4’ビスフェノールA二無水物;ヒドロキノンジフタル酸無水物、およびこれらの組み合わせからなる群から選択される、請求項7に記載のプロセス。前記芳香族ジアミンが、p-フェニレンジアミン;m-フェニレンジアミン;3,3’-ビストリフルオロメチルベンジジン;2,2’-ビストリフルオロメチルベンジジン;o-トリジン;4,4’-ジアミノ2,2’-ジクロロジメチルビフェニル;4,4’オキシジアニリン;o-トリジンスルホン;4,4’ジアミノジフェニルスルフィド;4,4’-ジアミノジフェニルエーテル;4,4’-ジアミノジフェニルメタン;3,3’-ジアミノジフェニルメタン;p-フェニレンジアミン;m-フェニレンジアミン;ベンジジン;3,3’-ジメトキシベンジジン;4,4’-ジアミノジフェニルスルホン;4,4’-ジアミノジフェニルスルフィド;4,4’-ジアミノジフェニルプロパン;2,2’-ビス[4-4-アミノフェノキシフェニル]プロパン、4,4’-オキシジアニリン、およびこれらの組み合わせからなる群から選択される、請求項7に記載のプロセス。前記ポリイミド前駆体が、ピロメリット酸二無水物/4,4’-オキシジアニリンのポリアミド酸、ピロメリット酸二無水物/フェニレンジアミンのポリアミド酸、ビフェニルテトラカルボン酸二無水物/4,4’-オキシジアニリンのポリアミド酸、ビフェニルテトラカルボン酸二無水物/フェニレンジアミンのポリアミド酸、ベンゾフェノンテトラカルボン酸二無水物/4,4’-オキシジアニリンのポリアミド酸、ベンゾフェノンテトラカルボン酸二無水物/4,4’-オキシジアニリン/フェニレンジアミンのポリアミド酸、およびこれらの混合物からなる群から選択される、請求項7に記載のプロセス。図面のある部分の詳細は単純化されており、厳密な構造の正確性、詳細および寸法を維持しているのではなく、実施形態の理解を促進するために描かれていることを注記しておくべきである。ここで、本教示の実施形態について、詳細に述べ、これらの例は、添付の図面で示されている。同じ部品または同様の部品を参照するために、可能な限り図面全体で同じ参照番号を使用することとする。以下の記載で、その一部を形成する添付の図面について述べられ、本教示を実施可能な特定の例示的な実施形態を説明することによって示される。これらの実施形態は、当業者が本教示を実施することができるように、十分に詳細に記載され、他の実施形態を利用してもよく、本教示の範囲を逸脱することなく、変更がなされてもよいことが理解されるべきである。したがって、以下の記載は、単なる例示である。例示的な実施形態は、中間転写ベルトと、これを製造するプロセスを提供する。中間転写ベルトは、ポリアミド酸と末端がヒドロキシルのポリブタジエンとの反応生成物を含む熱硬化性ポリイミドを含んでいてもよい。ポリアミド酸は、熱硬化性ポリイミドの約90重量~約99.9重量、約95重量~約99.7重量、または約98重量~約99.2重量の量で存在していてもよい。末端がヒドロキシルのポリブタジエンは、熱硬化性ポリイミドの約0.1重量~約10重量、または約0.3重量~約5.0重量、または約0.8重量~約2.0重量の量で存在していてもよい。適切なポリアミド酸としては、ジアミンモノマーと、二無水物モノマーとの反応から作られるものを挙げることができる。ジアミンモノマーおよび二無水物モノマーは、芳香族基、窒素、臭素、硫黄、および/またはフッ素を含んでいてもよい。いくつかの局面では、ポリイミド前駆体としては、テトラカルボン酸二無水物と芳香族ジアミンとの反応から作られる芳香族ポリイミドを挙げることができる。本明細書に開示されているように、芳香族テトラカルボン酸二無水物の例としては、ピロメリット酸二無水物;3,3’,4,4’-ベンゾフェノンテトラカルボン酸二無水物;3,3’,4,4’-ビフェニルテトラカルボン酸二無水物;2,3,3’,4’-ビフェニルテトラカルボン酸二無水物;2,2’-ビス-3,4ジカルボキシフェニルヘキサフルオロプロパン二無水物;2,3,6,7-ナフタレンテトラカルボン酸二無水物;1,2,5,6-ナフタレンテトラカルボン酸二無水物;1,4,5,8-ナフタレンテトラカルボン酸二無水物;2,2’-ビス3,4-ジカルボキシフェニルプロパン二無水物;ビス3,4-ジカルボキシフェニルスルホン二無水物;2,2’-ビス-3,4ジカルボキシフェニルヘキサフルオロプロパン二無水物;4,4’オキシジフタル酸無水物;3,3’,4,4’-ジフェニルスルホンテトラカルボン酸無水物DSDA;4,4’ビスフェノールA二無水物;ヒドロキノンジフタル酸無水物などが挙げられる。これらの二無水物を単独で用いてもよく、2種類以上の組み合わせで用いてもよい。芳香族ジアミンの例としては、芳香族基のすべてが実質的に同一平面の様式で整列しているジアミンを挙げることができる。本明細書で使用される場合、実質的には、ほとんどの芳香族基またはすべての芳香族基が、同一平面の様式で整列していることを意味すると理解される。このようなジアミンとしては、例えば、p-フェニレンジアミン;m-フェニレンジアミン;3,3’-ビストリフルオロメチルベンジジン;2,2’-ビストリフルオロメチルベンジジン;o-トリジン;4,4’-ジアミノ2,2’-ジクロロジメチルビフェニル;4,4’オキシジアニリン;o-トリジンスルホン;4,4’ジアミノジフェニルスルフィドなどを挙げることができる。ジアミンの他の例としては、4,4’-ジアミノジフェニルエーテル;4,4’-ジアミノジフェニルメタン;3,3’-ジアミノジフェニルメタン;p-フェニレンジアミン;m-フェニレンジアミン;ベンジジン;3,3’-ジメトキシベンジジン;4,4’-ジアミノジフェニルスルホン;4,4’-ジアミノジフェニルスルフィド;4,4’-ジアミノジフェニルプロパン;2,2’-ビス[4-4-アミノフェノキシフェニル]プロパン、4,4’-オキシジアニリンなどを挙げることができる。これらのジアミンを単独で用いてもよく、2種類以上の組み合わせで用いてもよい。例示的なポリアミド酸としては、ピロメリット酸二無水物/4,4’-オキシジアニリンのポリアミド酸、ピロメリット酸二無水物/フェニレンジアミンのポリアミド酸、ビフェニルテトラカルボン酸二無水物/4,4’-オキシジアニリンのポリアミド酸、ビフェニルテトラカルボン酸二無水物/フェニレンジアミンのポリアミド酸、ベンゾフェノンテトラカルボン酸二無水物/4,4’-オキシジアニリンのポリアミド酸、ベンゾフェノンテトラカルボン酸二無水物/4,4’-オキシジアニリン/フェニレンジアミンのポリアミド酸など、およびこれらの混合物のうち、少なくとも1つが挙げられる。例えば、ポリアミド酸PAAとしては、PYRE-ML登録商標RC5019N-メチル-2-ピロリドンNMP中、PAAが約15~16重量の商品名でIndustrialSummitTechnologyCorp.パーリン、NJから市販されているピロメリット酸二無水物/4,4-オキシジアニリンのポリアミド酸を挙げることができる。適切なポリアミド酸の他の商業的な例としては、ピロメリット酸二無水物/4,4-オキシジアニリンのポリアミド酸、例えば、PYRE-ML登録商標RC5057NMP/芳香族炭化水素=80/20中、PAAが約14.5~15.5重量、PYRE-ML登録商標RC5083NMP/DMAc=15/85中、PAAが約18~19重量が挙げられ、これらはすべて、IndustrialSummitTechnologyCorp.パーリン、NJから市販されている。他の市販の材料としては、FUJIFILMElectronicMaterialsU.S.A.,Inc.から市販されているDURIMIDE登録商標100が挙げられる。ポリアミド酸としては、ビフェニルテトラカルボン酸二無水物/4,4’-オキシジアニリンのポリアミド酸、例えば、U-VARNISHAおよびU-VARNISHSNMP中、PAAが約20重量を挙げることができ、これらは両方ともUBEAmericaInc.ニューヨーク、NYから市販されている。ポリアミド酸としては、ビフェニルテトラカルボン酸二無水物/フェニレンジアミンのポリアミド酸、例えば、PI-2610NMP中、PAAが約10.5重量およびPI-2611NMP中、PAAが約13.5重量を挙げることができ、これらは両方ともHDMicroSystemsパーリン、NJから市販されている。ポリアミド酸としては、ベンゾフェノンテトラカルボン酸二無水物/4,4’-オキシジアニリンのポリアミド酸、例えば、RP46およびRP50NMP中、PAAが約18重量を挙げることができ、これらは両方ともUnitechCorp.ハンプトン、VAから市販されている。ポリアミド酸としては、ベンゾフェノンテトラカルボン酸二無水物/4,4’-オキシジアニリン/フェニレンジアミンのポリアミド酸、例えば、PI-2525NMP中、PAAが約25重量、PI-2574NMP中、PAAが約25重量、PI-2555NMP/芳香族炭化水素=80/20中、PAAが約19重量、PI-2556NMP/芳香族炭化水素/プロピレングリコールメチルエーテル=70/15/15中、PAAが約15重量を挙げることができ、これらはすべてHDMicroSystemsパーリン、NJから市販されている。本明細書に開示されているように、任意の末端がヒドロキシルのポリブタジエンHTPBを用いてもよい。末端がヒドロキシルのポリブタジエンは、平均分子量が約200~約10,000、例えば、約500~約5,000、例えば、約1,000~約3,000の範囲であってもよい。末端がヒドロキシルのポリブタジエンは、約1.6~約4.0、例えば、約2.0~約4.0、例えば、約2.4~約2.6のヒドロキシル官能基を有していてもよい。HTPBのポリブタジエンPB骨格は、ポリ1,3-ブタジエン、ポリ1,4-ブタジエン、水素化ポリ1,3-ブタジエン、水素化ポリ1,4-ブタジエンなど、およびこれらの混合物であってもよい。適切な末端がヒドロキシルのポリブタジエンは、例えば、KRASOL登録商標HLBH-P2000ヒドロキシル水素化PB、HLBH-P3000ヒドロキシル水素化PB、LBH-P2000水酸基価が50mgKOH/g;Mn=2,100、LBH-P3000水酸基価が37mgKOH/g;Mn=3,000、LBH-P5000、LBH2000水酸基価が52mgKOH/g;Mn=2,100、LBH3000水酸基価が37mgKOH/g;Mn=3,000、LBH5000水酸基価が22mgKOH/g;Mn=5,000、LBH10000、LBH2040メルカプトエタノールPB、POLYBD登録商標R45HT、R45M、R45HTLOヒドロキシル官能基が2.4~2.6;Mn=2,800;Tg=-75°C、LFM、R20LMおよびR30LMのような市販のポリブタジエンであってもよく、これらはすべてSartomerCompanyウォリントン、PAから市販されている。開示されている中間転写ベルトITBは、場合により、コーティングの性質を高めるか、または平滑にするために、ポリシロキサンコポリマーを含んでいてもよい。ポリシロキサンコポリマーの濃度は、ITB組成物全体の約1重量未満、または約0.2重量未満であってもよい。任意要素のポリシロキサンコポリマーとしては、ポリエステル改質されたポリジメチルシロキサンPDMSBYKChemicalから商品名BYK登録商標310キシレン中、PDMSが約25重量およびBYK登録商標370キシレン/アルキルベンゼン/シクロヘキサノン/モノフェニルグリコール=75/11/7/7中、PDMSが約25重量で市販されている;ポリエーテル改質されたポリジメチルシロキサンBYKChemicalから、商品名BYK登録商標330メトキシプロピルアセテート中、PDMSが約51重量およびBYK登録商標344キシレン/イソブタノール=80/20中、約52.3重量、BYK登録商標-SILCLEAN3710および3720メトキシプロパノール中、PDMSが約25重量で市販されている;ポリアクリレート改質されたポリジメチルシロキサンBYKChemicalから商品名BYK登録商標-SILCLEAN3700メトキシプロピルアセテート中、PDMSが約25重量で市販されている;または、ポリエステルポリエーテル改質されたポリジメチルシロキサンBYKChemicalから商品名BYK登録商標375ジ-プロピレングリコールモノメチルエーテル中、PDMSが約25重量から市販されているなど、およびこれらの組み合わせが挙げられる。いくつかの実施形態では、中間転写ベルトは、例えば、ポリアニリン、カーボンフィラー、金属酸化物などのような少なくとも1つの導電性フィラー材料をさらに含んでいてもよい。金属酸化物としては、酸化銅、酸化亜鉛、二酸化チタン、酸化スズ、ドープされた酸化物などを挙げることができる。カーボンフィラーとしては、カーボンブラック、グラファイト、カーボンナノチューブ、グラフェンなどを挙げることができる。これらの導電性フィラー材料を、単独で用いてもよく、2種類以上の組み合わせで用いてもよい。図1A~1Bは、本教示の種々の実施形態にかかる中間転写ベルトの例示的な一部分を示す。特定的には、図1Aにおいて、中間転写ベルト100Aの一部分は、熱硬化性ポリイミド101を含んでいてもよい。熱硬化性ポリイミド101は、ポリイミド網目構造103を形成することができる。図1Bで示されるように、中間転写ベルト100Bの一部分は、熱硬化性ポリイミド101と、少なくとも1つの導電性フィラー材料102とを含んでいてもよい。熱硬化性ポリイミド101は、ポリイミド網目構造103に分散した導電性カーボンフィラー材料102とともに、ポリイミド網目構造103を形成することができる。いくつかの局面では、熱硬化性ポリイミドは、中間転写ベルトITB中に、ITB中の固形分合計の約75重量~約99.9重量、例えば、約80重量~約95重量、例えば、約85重量~約90重量の量で存在していてもよい。ITB中の固形分合計は、本明細書で使用される場合、ITB中に存在する固形分ITB中の熱硬化性ポリイミド、導電性フィラー材料、任意の他のフィラーまたは添加剤を含むの合計量を意味すると理解される。導電性フィラー材料は、ITB中に、ITB中の固形分合計の約0.1重量~約25重量、例えば、約5重量~約20重量、例えば、約10重量~約15重量の量で存在していてもよい。一局面では、中間転写ベルトは、高い弾性率例えば、ヤング弾性率を有していてもよい。弾性率が高いと、中間転写ベルトの伸びの測定値および転写または転写固定の適合性を最適化することができる。いくつかの実施形態では、中間転写ベルトは、ヤング弾性率が約3,000MPa~約10,000MPa、例えば、約3,500MPa~約8,000MPa、例えば、約4,000MPa~約6,000MPaであってもよい。いくつかの実施形態では、中間転写ベルトを製造するプロセスが、本明細書で提供される。一局面では、上述のもののような、ポリイミド前駆体と、末端がヒドロキシルのブタジエンとを含む分散物が提供されてもよい。別の局面では、この分散物は、少なくとも1つの導電性フィラー材料例えば、上述のものをさらに含んでいる。ポリイミド前駆体および末端がヒドロキシルのブタジエンは、ポリイミド前駆体およびHTPBがその溶媒に可溶性である限り、当該技術分野で既知の任意の溶媒に分散させてもよい。この分散物を基板に塗布し、加熱して熱硬化性ポリイミド膜を作成してもよい。この分散物を、限定されないが、フローコーティング、噴霧などを含む当該技術分野で既知の任意の方法によって基板に塗布してもよい。一実施形態では、この分散物を基板の上に均一な厚みで塗布する。別の実施形態では、基板に分散物を塗布する前に、剥離層を塗布しない。基板は、中間転写ベルトを作成するために当該技術分野で既知の任意の基板であってもよく、限定されないが、金属例えば、ステンレス鋼、ガラス、プラスチック、これらの組み合わせなどであってもよい。分散物は、分散物中の合計固形分の含有量が約10重量~約30重量、例えば、約12重量~約25重量、例えば、約14重量~約20重量であってもよい。分散物中の合計固形分は、本明細書で使用される場合、本明細書で使用される場合、分散物中に存在する固形分分散物中のポリイミド前駆体、末端がヒドロキシルのポリブタジエン、導電性フィラー材料、任意の他のフィラーまたは添加剤を含むの合計量を意味すると理解される。一局面では、ポリイミド前駆体と、末端がヒドロキシルのポリブタジエンと、導電性フィラー材料との重量比は、約96~60:約1~10:約3~30の範囲であってもよい。別の局面では、この重量比は、約88~75:約2~5:約10~20の範囲であってもよい。一実施形態では、ポリイミド前駆体と、末端がヒドロキシルのポリブタジエンと、導電性フィラー材料との重量比は、85:2:13である。いくつかの実施形態では、コーティングされた基板を、約70°C~約150°C、例えば、約80°C~約140°C、例えば、約60°C~約130°Cの範囲の第1の温度まで、約10~約60分、例えば、約20~約40分、例えば、約25~約35分、加熱してもよい。理論によって制限されないが、HTPBは、この反応段階でポリイミド前駆体ポリマー例えば、ポリアミド酸ポリマーの間に架橋を形成すると考えられる。コーティングされた基板を、さらに、約160°C~約250°C、例えば、約170°C~約220°C、例えば、約180°C~約200°Cの範囲の第2の温度まで、約10~約60分、例えば、約20~約40分、例えば、約25~約35分、加熱してもよい。理論によって制限されないが、この反応の第1段階から得られた反応生成物が、反応のこの段階でさらに架橋し、ポリイミド前駆体例えば、ポリアミド酸が有効にイミド化し、ポリイミド網目構造を形成すると考えられる。コーティングされた基板を、さらに、約300°C~約350°C、例えば、約310°C~約340°C、例えば、約320°C~約330°Cの範囲の第3の温度まで、約10~約90分、例えば、約20~約80分、例えば、約40~約60分、加熱してもよい。理論によって制限されないが、反応のこの段階で、HTPBが環化し、任意の残ったポリイミド前駆体例えば、ポリアミド酸が有効にイミド化すると考えられる。したがって、HTPBは、得られるコンポジット熱硬化性ポリイミド膜に強度と疎水性をさらにもたらしつつ、ポリイミド網目構造に化学的に結合するだけではなく、環化もする。熱硬化性ポリイミド膜を、次いで、ほぼ室温まで冷却し、この時点で、熱硬化性ポリイミド膜は、さらなる処理を行う例えば、溶媒または水に漬けることなく、基板から自己剥離させることができる。理論によって制限されないが、この自己剥離性は、少なくとも部分的には、熱可塑性ポリイミド膜の本来備わっている疎水性が高まったことによるものであろうと考えられる。また、本来備わっている疎水性が高まることは、トナーの転写および洗浄をさらに完全に行うことにも有益だと考えられる。いくつかの実施形態では、図2に示されるように、画像転写装置に、本開示の中間転写ベルトを取り付けてもよい。図2は、画像形成部材202と転写ローラー201との間に配置される中間転写ベルト208を備える画像転写装置200を示す。画像形成部材は、電荷保持表面を有する光受容性ドラムによって例示されているが、他の適切な画像形成部材として、他の静電画像受容体、例えば、限定されないが、イオノグラフィックベルトおよびドラム、電子写真式ベルトなどを挙げることができる。図2において、転写される各画像は、画像形成ステーション203によって、光受容性ドラム202の上に形成されてもよい。次いで、これらの各画像は、現像ステーション204すなわち、現像要素を含むで現像され、中間転写ベルト208に転写されてもよい。これらの各画像が、光受容性ドラム202の上に順次形成され、現像され、次いで、中間転写ベルト208に転写されてもよい。代替法では、各画像が、光受容性ドラム202の上に形成され、現像され、登録時に中間転写ベルト208に転写されてもよい。画像転写装置200を、単色複写システムまたはカラー複写システムで用いてもよい。画像形成ステーション203が、光受容性ドラム202の上に潜像を形成し、潜像が現像ステーション204で現像された後、現像ステーション204から出た帯電したトナー粒子206は、光受容性ドラム202がトナー粒子206とは反対の電荷205を有しているため、光受容性ドラム202に引きつけられ、保持される。図2において、トナー粒子は、負に帯電していると示されており、光受容性ドラム202は、正に帯電していると示されている。しかし、これらの電荷は、トナーの性質、使用される装置の性質によっては、逆であってもよい。いくつかの実施形態では、トナーは、液体の現像システム中、または乾燥した現像システム中に存在していてもよい。光受容性ドラム202と反対側に配置された、バイアス電圧をかけた転写ローラー201は、光受容性ドラム202の表面よりも高い電圧を有している。図2に示されるように、バイアス電圧をかけた転写ローラー201は、中間転写ベルト208の裏側210を正電荷で帯電させることができる。別の実施形態では、コロナまたは他の帯電機構を用い、中間転写ベルト208の裏側210を帯電させてもよい。負に帯電したトナー粒子206は、中間転写ベルト208の裏側210にある正電荷207によって、中間転写ベルトの前面209に引きつけられる。中間転写ベルトを以下のように調製した。ポリアミド酸ピロメリット酸二無水物および4,4-オキシジアニリンのポリアミド酸、Pyre-M.L.登録商標RC-5019として市販、末端がヒドロキシルのポリブタジエンHTPBPOLYbd登録商標R45HTLOとして市販、カーボンブラック色:黒色SB-4、DegussaCorp.から市販をn-メチル-2-ピロリドンNMP溶媒中で混合し、これをアトライタによって200rpmで6時間粉砕し、分散物を得た。ポリアミド酸とHTPBとカーボンブラックとの重量比は、この分散物中で85:2:13であり、この分散物の合計固形分含有量は、約14重量であった。次いで、この分散物をステンレス鋼基板の上にほぼ均一の厚みでコーティングした。次いで、コーティングされた基板を125°Cで30分、次いで190°Cで30分、最後に320°Cで60分乾燥させた。本発明のポリイミド中間転写ベルトITBをほぼ室温まで冷却すると、基板からの自己剥離性を示した。本発明のポリイミドITBは、厚みが100μmであり、曲がっていない平坦で平滑な表面を示した。本発明のITBについて、標準的な方法を用いて、表面抵抗とヤング弾性率を測定し、その結果を表1に示している。比較のために、市販のポリイミドITBAおよびBから得たデータも表1に含まれている。本発明のポリイミドITBは、市販のITBと比較すると、ヤング弾性率が高く、このことは、伸びの測定値および転写または転写固定の性能を最適化するのに役立つ場合がある。また、本発明のポリイミドは、硬化させる前に剥離層を塗布することなく、または硬化した後に処理することなく、基板から自己剥離する。さらに、本発明のポリイミドITBは、約576°Cの分解開始温度を示し、これにより、非常に耐熱性である。本開示を1つ以上の実施に関して示してきたが、添付の特許請求の範囲の精神および範囲から逸脱することなく、実施例に対する変更および/または改変を行ってもよい。それに加え、本開示の特定の特徴は、いくつかの実施のうち、1つに関してのみ開示されていることもあるが、任意の所与の機能または特定の機能にとって望ましく、有利であると思われる場合には、このような特徴を、他の実施の1つ以上の他の特徴と合わせてもよい。さらに、用語~を含むincluding、~を含むinclude、~を有するhaving、~を有するhas、~とともにwith、またはこれらの変形が、詳細な記載および特許請求の範囲のいずれかで使用される場合、このような用語は、用語~を含むcomprisingと同様の様式で包括的であることを意図している。用語~のうち、少なくとも1つは、列挙された項目のうち、1つ以上を選択してもよいことを意味するために用いられる。広範囲の実施形態を設定する数値範囲およびパラメーターは、概算値であるが、特定の実施例で記載される数値範囲は、できる限り正確に報告している。しかし、いかなる数値も、それぞれの試験による測定値にみられる標準偏差から必然的に生じる特定の誤差を本質的に含んでいる。さらに、本明細書に開示されているすべての範囲は、その範囲の任意の部分範囲およびすべての部分範囲を包含すると理解されるべきである。例えば、10未満という範囲は、最小値である0と、最大値である10の間にある両値を含む任意の部分範囲およびすべての部分範囲を含むことができ、つまり、最小値が0以上であり、最大値が10以下である任意の部分範囲およびすべての部分範囲例えば、1~5を含むことができる。特定の場合、パラメーターとして述べられているような数値は、負の値であってもよい。この場合、10未満として述べられている範囲の例となる値は、既に定義されているような値に加え、負の値、例えば、-1、-1.2、-1.89、-2、-2.5、-3、-10、-20、-30などであると推定されてもよい。本開示の他の実施形態は、本明細書に開示されている仕様および実施を考慮して、当業者には明らかであろう。仕様および実施例は、単なる例示的なものであると考えられ、その開示の真の範囲および精神は、以下の特許請求の範囲によって示されることが意図される。"